(57)【要約】【課題】複数の層間の密着性に優れた表示パネルを提供する。【解決手段】表示パネル１は、透光性を有する基材２と、基材２の裏面に設けられ、着色顔料を含有する着色クリア塗膜層３１と、着色クリア塗膜層３１の裏面に設けられ、一部領域に着色クリア塗膜層３１が残存する表示形状の光透過部３２ａを有する下地塗膜層３２と、下地塗膜層３２の裏面、及び光透過部３２ａと対応する位置の着色クリア塗膜層３１の裏面に設けられ、基材２を裏面側から照明する光源４の消灯により光透過部３２ａの表示をブラックアウトするブラックアウト塗膜層３３とを備えている。【選択図】図１
2018025634.tif 000002
【特許請求の範囲】
【請求項１】
透光性を有する基材と、
前記基材の裏面に設けられ、着色顔料を含有する着色クリア塗膜層と、
前記着色クリア塗膜層の裏面に設けられ、一部領域に前記着色クリア塗膜層が残存する表示形状の光透過部を有する下地塗膜層と、
前記下地塗膜層の裏面、及び前記光透過部と対応する位置の前記着色クリア塗膜層の裏面に設けられ、前記基材を裏面側から照明する光源の消灯により前記光透過部の表示をブラックアウトするブラックアウト塗膜層と、
を備えたことを特徴とする表示パネル。
【請求項２】
前記下地塗膜層は、前記光透過部を形成するためのレーザ光を照射するレーザ照射面を有し、前記着色クリア塗膜層よりもレーザ吸収率が高い材料からなる請求項１に記載の表示パネル。
【請求項３】
前記着色クリア塗膜層は、前記ブラックアウト塗膜層と同じ材料からなる請求項１又は２に記載の表示パネル。
【発明の詳細な説明】
【技術分野】
【０００１】
本発明は、表示パネルに係り、特に、光透過部を有する表示パネルに関する。
【背景技術】
【０００２】
レーザ光を照射して遮光層の一部領域を除去することで表示部を形成した透光式表示パネルがある（例えば、特許文献１参照。）。
【０００３】
上記特許文献１に記載された透光式表示パネルは、透光性の基板と、基板の裏面に形成された遮光層と、レーザマーキング加工によって遮光層の文字、絵柄等となる部分を完全に除去した表示部と、インクジェット方式の印刷により表示部に形成された表示層とを備えており、基板を裏面側から照明することで表示部の表示層を照らし出す構成となっている。
【先行技術文献】
【特許文献】
【０００４】
【特許文献１】特開２００２−２０７４４５号公報
【発明の概要】
【発明が解決しようとする課題】
【０００５】
ところで、上記特許文献１に記載の透光式表示パネルを作製するにあたっては、基板に遮光層を形成する前に、基板に表面改質処理を行うことで親水性の高い基板面を形成することが好ましい。この表面改質処理により、基板と遮光層との間の密着性を向上させることができる。
【０００６】
しかしながら、基板に形成された遮光層の一部領域をレーザ光により完全に除去して表示部を形成するレーザ剥離工程において、レーザ光において発生した発熱の影響で、表面改質によって得られた親水性を有する官能基が破壊されていると、基板の密着性を低下させることになり、表示部に形成される表示層が基板から剥離してしまうという問題があった。
【０００７】
従って、本発明の目的は、複数の層間の密着性に優れた表示パネルを提供することにある。
【課題を解決するための手段】
【０００８】
上記目的を達成するために、本発明に係る表示パネルは、透光性を有する基材と、前記基材の裏面に設けられ、着色顔料を含有する着色クリア塗膜層と、前記着色クリア塗膜層の裏面に設けられ、一部領域に前記着色クリア塗膜層が残存する表示形状の光透過部を有する下地塗膜層と、前記下地塗膜層の裏面、及び前記光透過部と対応する位置の前記着色クリア塗膜層の裏面に設けられ、前記基材を裏面側から照明する光源の消灯により前記光透過部の表示をブラックアウトするブラックアウト塗膜層と、を備えたことを特徴としている。
【０００９】
本発明に係る表示パネルにおいて、前記下地塗膜層は、前記光透過部を形成するためのレーザ光を照射するレーザ照射面を有し、前記着色クリア塗膜層よりもレーザ吸収率が高い材料からなることが好適である。
【００１０】
更に、本発明に係る表示パネルにおいて、前記着色クリア塗膜層は、前記ブラックアウト塗膜層と同じ材料からなることが好適である。
【発明の効果】
【００１１】
本発明によれば、塗膜層を形成する複数の層間の密着性を向上させることができる。
【図面の簡単な説明】
【００１２】
【図１】本発明に好適な実施の形態に係る表示パネルを模式的に示す図であって、（ａ）は平面図、（ｂ）は（ａ）のＩｂ−Ｉｂ線矢視の要部断面図である。
【図２】表示パネルの製造工程を説明する図であって、（ａ）〜（ｄ）は要部断面図である。
【発明を実施するための形態】
【００１３】
以下、本発明の好適な実施の形態を添付図面に基づいて具体的に説明する。なお、以下の説明において、表示パネル１の正面側を表面といい、表示パネル１の背面側を裏面という。
【００１４】
（表示パネルの全体構成）
図１（ａ）及び図１（ｂ）において、全体を示す符号１は、本実施の形態における典型的な表示パネルの一例を示している。この表示パネル１は、特に規定されるものではないが、例えば各種車両に搭載された計器パネル、ヒータコントロールパネルやスイッチノブ等に操作内容や機能などを示す表示が照光される各種の照光表示装置に好適に使用される。
【００１５】
表示パネル１は、フィルム状、シート状、又は板状の透光性を有する基材２と、基材２の裏面に積層された複数の塗膜層３とを備えており、図示しない回路基板に搭載されたＬＥＤ等の光源４からの照明光を裏面側から表面側に向けて透過させる構成となっている。
【００１６】
基材２の材質としては、例えばシリコーン系樹脂等の一般的な樹脂を用いることができる。塗膜の密着性を高めるためには、例えば表面改質することで親水性官能基が導入された表面改質層を有する樹脂、又は親水性官能基を有する樹脂を用いることが好ましい。
【００１７】
（塗膜層の構成）
基材２の裏面に設けられた複数の塗膜層３は、基材２の裏面に設けられた着色クリア塗膜層３１と、着色クリア塗膜層３１の裏面に設けられた下地塗膜層３２と、下地塗膜層３２の裏面に設けられたブラックアウト塗膜層３３とを有する積層構造からなる。
【００１８】
下地塗膜層３２は、レーザ光の照射により剥離されるレーザ照射面３２ｂを有している。レーザ照射面３２ｂにレーザ光を照射し、その照射部分の下地塗料を蒸発させて剥離することで、着色クリア塗膜層３１の裏面が残存する表示形状の光透過部３２ａが形成されている。光透過部３２ａは、操作内容や機能などを示す文字、数字、図形、記号あるいは絵柄等の意匠部となり、光源４の照明光を透過させる光透過領域となる。
【００１９】
下地塗膜層３２における光透過部３２ａの形成にあたっては、レーザ光を照射する熱の影響によって、基材２の親水性の低下や塗膜に対する密着性の低下を防止することが肝要である。
【００２０】
図示例にあっては、基材２の裏面と下地塗膜層３２の表面との間には、ブラックアウト塗膜層３３の密着力を確保するための着色クリア塗膜層３１が設けられている。下地塗膜層３２の樹脂としては、着色クリア塗膜層３１の樹脂よりもレーザ吸収率が大きい材料を用いることが好適である。着色クリア塗膜層３１としては、下地塗膜層３２よりも高いレーザ透過率を有する材料で構成されることが好ましい。
【００２１】
着色クリア塗膜層３１の樹脂としては、例えば微量の着色顔料を含有する着色塗料を用いることができるが、レーザ光や照明光に対して透過性の高い塗料を用いることが好ましい。塗料の着色により、下地塗膜層３２のレーザ照射面３２ｂをレーザ光の照射により剥離する際に着色クリア塗膜層３１の残存を確認することができる。
【００２２】
着色クリア塗膜層３１の着色塗料としては、例えばポリウレタン系樹脂等の一般的な樹脂を用いることができる。着色塗料中に含有される着色顔料としては、一般的な光透過性の着色顔料を用いることができる。
【００２３】
ブラックアウト塗膜層３３を構成する塗料は、下地塗膜層３２の裏面と、下地塗膜層３２の光透過部３２ａと対応する位置の着色クリア塗膜層３１の裏面とに塗装されている。ブラックアウト塗膜層３３は、光源４の消灯により下地塗膜層３２の光透過部３２ａの表示をブラックアウトさせ、光源４の点灯により照明光を透過する黒色の光透過層である。
【００２４】
ブラックアウト塗膜層３３の裏面に光源４の照明光を照明すると、ブラックアウト塗膜層３３を透過することで、下地塗膜層３２の光透過部３２ａが照らし出されるとともに、光透過部３２ａ以外の領域は、下地塗膜層３２で遮光される。
【００２５】
ブラックアウト塗膜層３３の樹脂としては、例えばカーボンブラック顔料を含有する黒色塗料を用いることができる。黒色塗料の樹脂としては、例えばクリア塗料の樹脂と同様のポリウレタン系樹脂等の一般的な樹脂を用いることができる。
【００２６】
着色クリア塗膜層３１とブラックアウト塗膜層３３とは互いに塗膜同士である。ブラックアウト塗膜層３３と着色クリア塗膜層３１との樹脂に同一系の樹脂を用いれば、ブラックアウト塗膜層３３が着色クリア塗膜層３１から剥離しにくくなり、ブラックアウト塗膜層３３と着色クリア塗膜層３１との界面で密着性が向上する。
【００２７】
（表示パネルの製造方法）
以上のように構成された表示パネル１は、一般的な製造方法により効率的に製造される。
【００２８】
表示パネル１を製造する方法は、図２（ａ）乃至図２（ｄ）に示すように、基材２の裏面に着色クリア塗膜層３１を形成する第１塗装工程と、着色クリア塗膜層３１の裏面に下地塗膜層３２を形成する第２塗装工程と、レーザ光Ｌを走査照射して下地塗膜層３２の一部領域を蒸発させて剥離することにより光透過部３２ａを形成するレーザ剥離工程と、下地塗膜層３２の裏面にブラックアウト塗膜層３３を形成する第３塗装工程とを含む一連の工程により効果的に達成される。
【００２９】
（第１塗装工程）
表示パネル１を製造するにあたっては、先ず、定法に従い、図２（ａ）に示すように、基材２の裏面に着色クリア塗料を塗布することで、基材２の裏面に着色クリア塗膜層３１が形成される。着色クリア塗膜層３１の膜厚は、約２０μｍ程度であってよい。基材２に着色クリア塗料を塗布する前に、一般的な表面改質法に従い、例えばプラズマ処理等により基材２の裏面を親水化することが好適である。
【００３０】
（第２塗装工程）
次に、定法に従い、図２（ｂ）に示すように、着色クリア塗膜層３１に下地塗料を塗布することにより、着色クリア塗膜層３１の裏面に下地塗膜層３２が形成される。下地塗膜層３２は、複数層であってもよい。
【００３１】
（レーザ剥離工程）
下地塗装後、定法に従い、図２（ｃ）に示すように、下地塗膜層３２の裏面上方からレーザ光Ｌを走査照射して下地塗膜層３２の一部領域を蒸発させて剥離することで、光透過部３２ａが形成される。下地塗膜層３２の剥離量は、着色クリア塗膜層３１が現出するまでとする。
【００３２】
レーザ照射により下地塗膜層３２の一部領域を蒸発させて剥離する際に、着色クリア塗膜層３１をも剥離しないようにするためには、次のようなレーザ加工条件を設定することが好ましい。
（１）複数の塗膜層３の下層側にある塗膜層よりも上層側にある塗膜層のレーザ吸収率が大きい。図示例では、着色クリア塗膜層３１よりも下地塗膜層３２のレーザ吸収率が大きい。
（２）基材２及び着色クリア塗膜層３１の材質は、入射するレーザ波長に対して透過率が少なくとも約８０％以上である材料からなり、下地塗膜層３２よりも高いレーザ透過率を有する材料で構成される。
（３）レーザ光Ｌのパルス幅や照射エネルギーを制御することにより、基材２及び着色クリア塗膜層３１に対して、レーザ光Ｌにおいて発生した発熱の影響が小さくなる加工を施す。
（４）レーザ光Ｌとしては、約３００〜１５００ｎｍ程度の波長が用いられるが、各塗膜層間のレーザ吸収率の差が大きくなるようにレーザ波長や塗膜厚を選定する。
【００３３】
（第３塗装工程）
下地塗膜層３２の一部領域をレーザ光Ｌで剥離した後、定法に従い、図２（ｄ）に示すように、下地塗膜層３２の裏面と、光透過部３２ａと対応する位置の着色クリア塗膜層３１の裏面とに黒色塗料を塗布することにより、下地塗膜層３２の裏面にブラックアウト塗膜層３３が形成される。ブラックアウト塗膜層３３の膜厚は、約２０μｍ程度であってよい。
【００３４】
（実施の形態の効果）
本実施の形態における表示パネル１によると、上記効果に加えて、以下の効果が得られる。
【００３５】
基材２に対する熱の影響を抑えることができるようになり、下地塗膜層３２の光透過領域における塗膜層同士の密着性を高めることができる。
【００３６】
下地塗膜層３２の光透過領域をレーザ光Ｌの照射により剥離した後、基材２に残存する着色クリア塗膜層３１の着色により、着色クリア塗膜層３１の残存を目視等により確認することができる。そのため、着色クリア塗膜層３１の露出を監視することによる品質保証が可能となる。
【００３７】
基材２と塗膜層３との密着不良等の品質不良を防止することができるようになり、歩留りが高まり、高い生産性を得ることができる。
【００３８】
なお、本発明に係る表示パネル１の代表的な構成例では、自動車に適用する場合について説明したが、本発明はこれに限定されるものではなく、例えば建設機械や農業機械などの各種の作業用車両に効果的に適用することができることは勿論である。
【００３９】
車載機器に限らず、例えばゲーム機、パーソナルコンピュータや携帯電話機などの各種の端末装置に適用することができることは勿論である。
【００４０】
下地塗膜層３２の光透過部３２ａは、例えば使用目的等に応じて配置個数、配置位置や配置形態などを適宜に選択すればよく、本発明の初期の目的を達成することができる。
【００４１】
以上の説明からも明らかなように、本発明に係る代表的な実施の形態及び図示例は特許請求の範囲に係る発明を限定するものではない。従って、上記実施の形態及び図示例の中で説明した特徴の組合せの全てが発明の課題を解決するための手段に必須であるとは限らない点に留意すべきである。
【符号の説明】
【００４２】
１…表示パネル、２…基材、３…塗膜層、４…光源、３１…着色クリア塗膜層、３２…下地塗膜層、３２ａ…光透過部、３２ｂ…レーザ照射面、３３…ブラックアウト塗膜層、Ｌ…レーザ光
【図１】
2018025634.tif 000003
【図２】
2018025634.tif 000004